제 1 실시 형태 의 황화물 고체 전해질 재료 에서 의 Cl 의 함유량 은 특별히 한정 되 지 않 지만 , Cl 첨가 전 의 황화물 고체 전해질 재료 1 mol 에 대해 0 . 4 mol % 내지 50 mol % 의 범위 내 인 것 이 바람직 하 다 . 그 이유 는 Cl 의 함유량 이 너무 적 으면 , 계면 저항 이 증가 하 는 것 을 충분히 억제 할 수 없 을 가능 성 을 야기 하 고 , Cl 의 함유량 이 너무 많 으면 , 황화물 고체 전해질 재료 의 Li 이온 전도도 가 감소 할 가능 성 을 야기 하 기 때문 이 다 . Cl - 는 S 2 - 에 비해 분극 율 이 아주 작 아서 , 황화물 고체 전해질 재료 의 Li 이온 전도도 가 감소 한다고 생각 된다 . Cl -, Br - 및 I - 의 분극 율 은 각각 2 . 96 , 4 . 16 및 6 . 43 이 며 , S 2 - 의 분극 율 은 5 . 90 이 다 . 또한 , 제 1 실시 형태 의 황화물 고체 전해질 재료 에서 의 Br 의 함유량 은 이 와 유사 하 다 .